МАССА ДЛЯ ИЗГОТОВЛЕНИЯ САНИТАРНО-ТЕХНИЧЕСКОЙ КЕРАМИКИ
MIXTURE FOR MAKING SANITARY CERAMICS

Изобретение относится к составам масс, которые могут быть использованы в производстве санитарно-технической керамики.
Известна масса, включающая, мас.%: глина 30,0-40,0; каолин 30,0-40,0; песок кварцевый 1,0-10,0; керамический бой 1,0-5,0; отходы производства фторида лития 10,0-20,0 [1].
Задача изобретения состоит в повышении прочности изделий, полученных из массы.
Технический результат достигается тем, что масса для изготовления санитарно-технической керамики, включающая глину, каолин, песок кварцевый, керамический бой, дополнительно содержит костяную золу и тальк при следующем соотношении компонентов, мас.%: глина 37,0-40,0; каолин 20,0-25,0; песок кварцевый 13,0-17,0; керамический бой 1,0-5,0; костяная зола 7,0-9,0; тальк 11,0-15,0.
В таблице приведены составы массы.
Таблица.
Компоненты
Состав, мас.%.
1
2
3
Глина
40,0
38,5
37,0
Каолин
20,0
22,5
25,0
Песок кварцевый
13,0
15,0
17,0
Керамический бой
5,0
3,0
1,0
Костяная зола
7,0
8,0
9,0
Глинозем
15,0
13,0
11,0
Прочность на изгиб, МПа
~50
~50
~50
Для приготовления керамической массы могут быть использованы качественные беложгущиеся глины и каолины любых месторождений.
В качестве керамического боя целесообразно использовать бой санитарно-технической керамики.
Компоненты дозируют в требуемых количествах. В шаровую мельницу загружают керамический бой, песок кварцевый, заливают воду и проводят измельчение компонентов в течение 5-6 часов. Затем в мельницу добавляют глину, каолин, костяную золу, тальк и измельчают еще в течение 3-4 часов. Степень измельчения готового шликера должна соответствовать остатку 2% на сите 008. Из полученной суспензии с влажностью 36-46% отливают в гипсовых формах санитарно-технические изделия, которые сушат до влажности 1-2%, напыляют на их поверхность слой глазури и при температуре 1220-1280°C проводят обжиг.
Источники информации
1. SU 1147704 A1, C04B 33/13, 1985.